FR 2601976 A1 19880129 FR 8709075 A 19870626 L'invention concerne les machines à papier et a notamment pour objet une toile pour machine à papier, de préférence, une toile synthétique. Il est très avantageux d'utiliser la toile revendiquée pour fabriquer les papiers fins, par exemple le papier journal. On connaît une toile pour machine à papier faite de monofils de polymères, en particulier des monofils de polyesters, possédant un'rapport en chaîne et en trame égal à cinq (US, A,4161195). La toile présente une armure "satin" renforcé de points de tissure aux rangées 1 et 2, 3 et 4, 5 et 1, 2 et 3, 4 et 5, c'est-à-dire que le fil de trame passe au-dessous de deux fils de chaîne, puis s'entrelace avec le dernier de ceux-ci et passe au-dessus 15 de trois fils de chaîne. Le deuxième fil de trame a une armure analogue à la différence près qu'il est décalé de deux fils de chaîne par rapport au premier fil de trame. La toile décrite présente un rapport inverse entre la capacité de déshydratation et le pouvoir d'arrêter la fibre, c'est-à-dire que pour arrêter la fibre fine sur la toile, il faut augmenter le compte en trame, ce qui nuit à la capacité d'égouttement et rend la toile inutilisable dans le cas de la fabrication de papier contenant une quantité importante de fibres fines ou de charges, c'est-à25 dire, du papier journal, du papier topographique et d'autres papiers fins. Cet inconvénient est propre pratiquement à la totalité des toiles synthétiques, dont les fils de trame sont disposés en une seule couche. Le taux de déshydratation élevé (capacité d'égouttage) 30 et le pouvoir satisfaisant d'arrêter les fibres fines sont les propriétés des toiles à deux couches. Toutefois, comme la pratique de l'utilisation de ces toiles l'a fait apparaitre, leurs mailles sont bouchées par la pâte fibreuse, ce qui impose des dépenses considérables d'énergie pour leur débouchage par lavage. De plus, la fabrication d'une telle toile impose une consommation importante de fils de trame. On connaît également une toile à une couche à armure satin pour machine à papier (DE, A, 2517228), formée par 5 l'entrecroisement de fils de chaîne et de fils de trame, avec un rapport en chaîne et en trame égal à cinq, le rapport en chaîne prévoyant que le fil de trame passe au-dessus de quatre fils de chaîne, puis s'entrelace avec le cinquième et passe au-dessous de ce dernier et le rapport en trame prévoyant que le premier fil de trame soit entrecroisé avec le premier fil de chaîne, le deuxième fil avec le troisième fil de chaîne, le troisième fil avec le cinquième fil de chaîne, le quatrième fil avec le deuxième fil de chaîne et le cinquième fil avec le quatrième 15 fil de chaîne. Les noeuds de tissure de fils voisins de trame avec les fils de chaîne sont décalés d'un fil de chaîne; avec cela, le diamètre des fils de chaîne est de 0,20 à 0,25 mm et celui des fils de trame est de 0,22 à 0,28 mm. Bien que la toile donnée présente une capacité de déshydratation élevée pour un compte en trame et en chaîne suffisant, sa capacité d'arrêter les fibres fines reste fonction de sa capacité d'égouttage comme dans le cas de tous les ensembles de toiles à une seule couche. Cette toile rend également difficile la-formation du papier fin ou du papier comportant une quantité importante de charges et de fibres fines. Cet inconvénient est dû à ce que la déshydratation est faible aux endroits 'd'entrecroisement (d'entrelacement) des fils de chaîne et de trame, et que 30 la déshydratation s'opère principalement aux endroits o il y a recouvrement des fils de chaîne et de trame. Ainsi, plus le nombre de flottes de la toile est grand. et plus le nombre d'entrecroisements (c'est-à-dire des liaisons entre la chaîne et la trame) est petit, plus la capacité de déshy35 dratation de la toile est grande. Cependant, le paramètre tel que le taux d'arrêt de la pâte fibreuse fine reste pratiquement inchangé avec l'accroissement de la capacité de déshydratation. Le taux d'arrêt des fibres croît légèrement avec l'aug5 mentation du tramage et la capacité de déshydratation de la toile diminue sensiblement. Il en résulte que l'effet de "noyage" croit dans la machine à papier, c'està-dire que le papier n'est pas suffisamment séché à la fin de la formation et, pour assurer le pourcentage suffi10 sant, il faut diminuer la vitesse de la machine à papier. Etant donné que la toile à armure satin appartient à la famille des toiles à une seule couche, elle est caractérisée par cet inconvénient propre aux toiles à une seule couche qui se traduit par l'impossibilité d'élever le taux des fibres fines arrêtées sans nuire à la capacité de déshydra-. tation imposée. On s'est donc proposé de créer une toile pour une machine à papier, dans laquelle l'entrecroisement des fils de chaîne et de trame permettrait d'élever le taux des fibres fines arrêtées sur une toile possédant une capacité de déshydratation élevée et de conserver les avantages de la toile à une seule couche par rapport à la toile à deux couches, permettant une fabrication plus économique, les mailles ayant la capacité de ne pas être bouchées par les 25 fibres. Le problème ainsi posé est résolu à l'aide d'une toile pour machine à papier, formée par les fils entrecroisés de la chaîne et de la trame, le rapport en chaîne étant égal à cinq lorsque chaque fil de trame se situe au-dessous d'un fil de chaine et au-dessus de quatre fils de chaine et les noeuds d'entrecroisement des fils de trame voisins avec les fils de chaîne étant décalés d'un fil de chaîne, caractérisée, selon l'invention, en ce qu'on a placé, entre deux fils de trame voisins, un fil de trame supplémentaire 35 entrelacé avec les fils de chaine et formant avec les fils de trame un rapport en trame égal à dix et en ce que chaque fil de trame supplémentaire dans le rapport en chaîne, passe au-dessous d'un fil de chaîne, au-dessus de deux fils de chaine, puis au-dessous d'un fil de chaîne et au-dessus d'un fil de chaîne en formant deux noeuds d'entrecroisement avec les fils de chaîne,dont l'un se situe entre les noeuds voisins d'entrecroisement des fils de chaîne et de trame suivant une diagonale. Selon un mode de réalisation de la toile, les fils de trame supplémentaires sont entrecroisés respectivement, 10 d'après le rapport en trame, avec les deuxième et cinquième, les deuxième et quatrième, les premier et quatrième, les premier et troisième, les troisième et cinquième fils de chaîne. Il est utile que les fils de trame supplémentaires soient fait des monofils dont le diamètre 15 est de 0,80 à 1,00 fois le diamètre du fil de trame. L'introduction d'un fil de trame supplémentaire entre les fils de trame voisins du "satin de base" permet de réaliser une toile à une couche et demie. La toile revendiquée diffère de la toile à deux couches en ce que les fils de trame (principal et supplémentaire) ne se situent pas l'un audessus de l'autre mais avec un certain décalage. Grâce au rapport d'armure donné, les fils de trame supplémentaires se trouvent sur la face de formation de la toile et les fils de trame formant le "satin de base" sur 25 la face d'appui de la toile. Dans ce cas, si le diamètre des fils de trame supplémentaires est plus petit que le diamètre des fils de trame, la capacité d'égouttage de la toile reste pratiquement inchangée (ne diminue pas). La réalisation de la toile à une couche et demie permet d'arrêter un nombre plus grand de fibres sur la toile par suite de la diminution de la dimension des mailles de la - toile, d'augmenter le tramage sans diminuer la "porosité" et la perméabilité à l'air de la toile qui influent sur sa capacité d'égouttage du fait que l'épaisseur de la toile 35 augmente par suite de l'accroissement de l'espace entre les fils et la répartition des mailles filtrantes s'opère non pas dans un plan mais dans le volume total de la toile. L'entrecroisement des fils s'effectue suivant une diagonale, ce qui contribue à la diminution de la dimension des mailles et à l'augmentation de la quantité de fibres arrêtées sans provoquer le bouchage des mailles des fibres. L'invention sera mieux comprise et d'autes buts, détails et avantages de celle-ci appraîtront mieux à la lumière de la description explicative qui va suivre d'un 10 mode de réalisation donné uniquement à titre d'exemple non limitatif avec références aux dessins non limitatifs annexés dans lesquels: - la figure 1 représente le rapport d'armure d'une toile; - la figure 2 représente schématiquement une coupe de la toile le long d'un fil de trame; - la figure 3 représente schématiquement une coupe de la toile le long du fil de trame supplémentaire; - la figure 4 représente une coupe de la toile le 20 long du fil de chaîne, avec l'emploi de fils de trame supplémentaires dont le diamètre est plus petit que le diamètre des fils de trame; et - la figure 5 représente la toile de la figure 4 à la différence près que l'on utilise des fils de trame supplé25 mentaires dont le diamètre est sensiblement égal au diamètre des fils de trame. La toile revendiquée pour la machine à papier est réalisée grâce à l'entrecroisement de fils synthétiques 1 de chaîne (figure 1), de fils 2 de trame et de fils 3 de trame supplémentaires intercalés entre les fils 2 de trame voisins. Avec l'entrecroisement des fils 1, 2 et 3, on obtient un rapport en chaîne égal à cinq et en rapport en trame égal à dix. Le rapport en trame est réalisé au moyen de cinq fils de trame 21 à 25 qui s'alternent avec cinq 35 fils de trame supplémentaires 31 à 35. Chaque fil 2 de trame (figure 2) se situe au-dessous d'un fil 11 de chaîne et audessus de quatre fils 12 à 15 de chaîne et les noeuds 4 (figure 1) de tissure (d'entrecroisement des fils) de fils 2 de trame voisins avec les fils 1 de chaîne sont 5 décalés dans le rapport en trame, d'un fil 1 de chaîne. Dans le rapport en chaîne, chaque fil 3 de trame supplémentaire (figure 3) passe au-dessous d'un fil de chaîne, au-dessus de deux fils de chaîne, au-dessous d'un fil de chaîne, au-dessus d'un fil de chaîne, etc. Ilrésulte du 10 tissage donné que chaque fil 3 de trame supplémentaire (figure 1) forme deux noeuds 5 et 6 de tissure (d'entrecroisement des fils) dont l'un, par exemple le noeud 5, se situe entre les noeuds 4 voisins d'entrecroisement des fils de chaîne et de trame et que tous les noeuds 4 et 5 se 15 situent suivant la diagonale a-a. Le fil 3 de trame supplémentaire est fait à partir d'un monofil ayant un diamètre de 0,80 à 1,00 du diamètre du fil 2 de trame. Le choix du diamètre concret des fils 3 de trame supplémentaires et des fils 2 de trame est fonc20 tion de la masse de papier à verser sur la toile. Quand le diamètre du fil 3 de trame supplémentaire dépasse le diamètre du fil 2 de trame, on observe des marques sur le papier, c'est-à-dire que sa qualité baisse et quand le diamètre du fil de trame supplémentaire est rendu inférieur 25 à 0,80 du diamètre des fils 2 de trame, la résistance et la durée de vie de la toile diminuent. La toile en section transversale réalisée à l'aide des fils 1, 2 et 3 a l'aspect représenté sur les figures 4 et 5, c'est-à-dire que les fils 2 et 3 de la toile d'une même épaisseur (figure 4) ou de différentes épaisseurs (figure 5) sont décalés les uns par rapport aux autres et forment une toile à une couche et demie à armure satin. Dans l'exemple de réalisation du rapport en trame, le fils 31 de trame supplémentaire (figure 1) est entrecroisé 35 avec les deuxième 12 et cinquième 15 fils de chaîne, le fil 32 de trame supplémentaire avec les deuxième 12 et qua- trième 14 fils de chaîne, le fil 33 de trame supplémentaire avec les premier 11 et quatrième 14 fils de chaîne, le fil 34 de trame supplémentaire avec les premier 11 et troisième 13 fils de chaîne et le fil 35 de trame supplé5 mentaire avec les troisième 13 et cinquième 15 fils de chaîne Ainsi, la toile de la construction revendiquée présente un compte en trame élevé par suite du décalage des fils de trame supplémentaires par rapport aux fils de trame. La disposition des fils de trame (principaux et supplémentaires) en une couche et demie permet d'augmenter le volume de la toile, le volume entre les fils et, par conséquent, le nombre de mailles à la surface de la toile. La face de formation de la toile ainsi réalisée est constituée par les recouvrements (flottes) des fils de-chaîne 15 etdes fils de trame supplémentaires tandis que la face d'appui de la toile est constituée par les recouvrements des fils de trame en direction transversale, ce qui est important dans le cas o la toile est soumise à une usure par frottement. Cela permet de diminuer les marques de 20 toile sur le papier, de réduire les chutes des fibres fines à travers la toile et donc d'utiliser la toile pour la fabrication des papiers fins à partir d'une suspension contenant une quantité importante de charges et de fibres fines. REVENDICATIONS 1. Toile pour machine à papier formée par des fils entrecroisés de la chaîne et de la trame avec un rapport en chaîne égal à cinq lorsque chaque fil de trame se situe au-dessous d'un fil et au-dessus de quatre fils de chaîne, et les noeuds d'entrecroisement de fils voisins de trame avec des fils de chaine sont décalés d'un fil de chaîne, caractérisée en ce qu'on intercale entre les fils (2) voisins de la trame, un fil (3) de trame supplémentaire entrelacé avec les fils (1) de chaîne et O10 formant, avec les fils (2) de trame, un rapport en trame égal à dix, et chaque fil (3) de- trame supplémentaire dans le rapport en chaîne passe au- dessous d'un fil de chaîne, au-dessus de deux fils de chaîne, au-dessous d'un fil de chaîne, au-dessus d'un fil de chaîne en for15 mant deux noeuds (5 et 6) d'entrecroisement avec les fils (1) de chaîne, dont l'un (noeud 5) est disposé entre lesneouds voisins (4) d'entrecroisement des fils de chaîne et de trame suivant une diagonale (a-a). 2. Toile selon la revendication 1, caractérisée en ce 20 que les fils (3) de trame supplémentaires sont entrecroisés respectivement, dans le rapport en trame, avec les deuxième et cinquième, les deuxième et quatrième, les-premier et quatrième, les premier et troisième, les troisième et cinquième fils (1) de chaîne. 3. Toile selon l'une quelconque des revendications-1 ou 2, caractérisée en ce que chaque fil (3) de trame supplémentaire est fabriqué à partir d'un monofil dont le diamètre est de 0,80 à 1,00 du diamètre du fil (2) de trame.